СПОСОБ ПОЛУЧЕНИЯ ЛИСТОВ ИЗ ТИТАНОВОГО СПЛАВА Ti-6Al-4V

Способ получения листов из титанового сплава Ti-6Al-4V, включающий предварительную обработку заготовки перед холодной прокаткой, холодную прокатку, отжиг, резку листов и отделочные операции, отличающийся тем, что предварительную заготовку получают последовательной ковкой или штамповкой слитка в β, α+β областях, полученный сляб прокатывают в черновой клети при температуре металла (Тпп+10)±10°C с суммарной степенью деформации 80-95% и в чистовой клети при температуре металла (Тпп+30)±10°C с суммарной степенью деформации 60-85% рулонным способом, с последующим травлением и отжигом, а холодную прокатку ведут рулонным методом за несколько циклов до получения полуфабриката заданной толщины и микроструктуры, при этом каждый цикл включает холодную прокатку с суммарной степенью деформации 10-25%, отжиг и травление, отжиг на всех переделах производят при температуре (Тпп-100…170)±10°C, кроме последнего цикла холодной прокатки, в котором отжиг осуществляют при температуре (Тпп-170…220)±10°C.